(57)【要約】【課題】防蚊剤の使用量が少ないにも関わらず防蚊性に優れているだけでなく、その耐久性にも優れ、かつ多くの用途に適用できる新規な繊維構造物と、その繊維構造物を効率よく製造するための方法とを提供すること。【解決手段】熱融着性成分を介して単糸同士が接着されていると共に、一方の面の表面に防蚊剤を保持してなるシート状の繊維構造物であって、防蚊剤の保持量が０．０５〜５ｇ／ｍ２であることを特徴とする繊維構造物。本発明では、防蚊剤がトルアミド系防蚊剤であることが好ましく、繊維構造物としてヒトスジシマ蚊忌避率が８０％以上であることがより好ましい。【選択図】なし【特許請求の範囲】
【請求項１】
熱融着性成分を介して単糸同士が接着されていると共に、一方の面の表面に防蚊剤を保持してなるシート状の繊維構造物であって、防蚊剤の保持量が０．０５〜５ｇ／ｍ２であることを特徴とする繊維構造物。
【請求項２】
防蚊剤がトルアミド系防蚊剤であることを特徴とする請求項１記載の繊維構造物。
【請求項３】
ヒトスジシマ蚊忌避率が８０％以上であることを特徴とする請求項１又は２記載の繊維構造物。
【請求項４】
熱融着性成分を含有する繊維を使用してシート状物を形成し、シート状物における一方の面の表面に防蚊剤を０．０５〜５ｇ／ｍ２付与した後、熱処理することを特徴とする請求項１記載の繊維構造物の製造方法。
【発明の詳細な説明】
【技術分野】
【０００１】
本発明は、防蚊性に優れる繊維構造物に関するものである。
【背景技術】
【０００２】
近年の地球温暖化に伴い日本でも平均気温が上がり、これまで熱帯又は亜熱帯地域でしか見られなかったマラリヤ、黄熱、デング熱等の発症、蔓延が危険視されるようになってきた。
【０００３】
これらの感染症には、主に蚊が媒介しているため、蚊の発生を抑えれば発症、蔓延を抑えられると考えられる。しかし、蚊はわずかな水溜りがあるだけで急激に増えるため、蚊の発生を抑えることは、容易でない。
【０００４】
特に、春から夏にかけては気候もよく屋外で活動する機会が増える。しかし一方で蚊が発生し易い季節でもある。このため、蚊から身を守るためのテント、衣料、手袋、靴下等が種々提案されている。また、池や樹木がある公園などで定期的に蚊を駆除することも重要で、各地域の行政作業者が、防蚊加工された布帛からなる防護服を着用して駆除作業にあたっている。
【０００５】
防蚊加工された布帛には種々のものがある。例えば、特許文献１には、Ｎ，Ｎ−ジエチル−ｍ−トルアミドからなる防蚊剤を付与した防蚊性布帛が、特許文献２には、防蚊剤を内在する繊維から構成されるトリコット布帛が、各々開示されている。さらに、防蚊剤を使用しないで忌避効果を付与したものとして、衣服表面全体に所定の密度で円錐状凸部を設けることで、蚊の停留を防ぐようにした防蚊衣服が開示されている（例えば、特許文献３参照）。
【先行技術文献】
【特許文献】
【０００６】
【特許文献１】特開平８−１８８９６６号公報
【特許文献２】特許第２９７３０４２号公報
【特許文献３】特開２００３−３４２８６８号公報
【発明の概要】
【発明が解決しようとする課題】
【０００７】
特許文献１、２記載の発明は、いずれも一定の防蚊性を有し、その洗濯耐久性にも優れている。特に、洗濯耐久性を付与するにあたり、特許文献１記載の発明では、多量のバインダー樹脂を併用して防蚊剤の脱落を抑えている。ただし、バインダー樹脂を多く使用すると、バインダー層の中に防蚊剤が埋没し、防蚊性が低減してしまう。このため、同発明では、これを補うべく多量の防蚊剤を使用している。
【０００８】
また、特許文献２記載の発明では、洗濯耐久性を付与するべく、繊維内部に防蚊剤を閉じ込めることで防蚊剤の脱落を抑えている。そのうえで、繊維内部に延びる連通孔を通じて防蚊剤を徐々に放出することで、防蚊性を発現させている。同発明は、特許文献１記載の発明と異なり、布帛表面に防蚊剤を固着したものでないため、防蚊性を長く維持するには、防蚊剤を長く放出し続けるしかない。このため、繊維内部に多量の防蚊剤を内在させている。
【０００９】
このように、上記の発明では、いずれも防蚊剤が多く併用されている。しかし、防蚊剤は一般に高価なものであるため、防蚊剤を多く使用する上記各発明は、必然的に高価なものとなり易い。特に、蚊を駆除するときに着用する防護服にあっては、感染症の蔓延を予防する観点から使い捨て仕様のものが好まれる傾向にあり、製造コストの削減が要望されている。加えて、防蚊剤を多く使用すると、布帛が黄変し易くなることがあり、品位向上の観点からも好ましいとはいえない。
【００１０】
この点、特許文献３記載の発明では、防蚊剤が使用されていないため、防蚊剤の使用によるコスト上昇、品位低下は認められない。しかし、衣服全体に特定の円錐状凸部を設けなければ、所望の防蚊性が望めず、衣服のデザインが固定されているという点で問題がある。これでは、用途が特定仕様の防蚊衣服に限られてしまい、消費者の需要にも応えられない。
【００１１】
そこで、本発明の課題は、上記従来技術の欠点を解消する点にあり、防蚊剤の使用量が少ないにも関わらず防蚊性に優れているだけでなく、その耐久性にも優れ、かつ多くの用途に適用できる新規な繊維構造物と、その繊維構造物を効率よく製造するための方法とを提供することにある。
【課題を解決するための手段】
【００１２】
本発明者らは、少ない防蚊剤で優れた忌避効果を維持させる手段を種々検討したところ、繊維構造物表面に露出する防蚊剤の割合を増やせば、固着させる全防蚊剤の量が少なくても、所望の忌避効果が期待できることを見出した。そこで、防蚊剤を保持するためのバインダーを減らすことで、防蚊剤の露出量を増やすことを検討した。しかし、バインダー量を減らすと、バインダー層が薄くなる結果、繊維構造物本体とバインダー層との間の接着力が低下し、所望の耐久性（洗濯耐久性、摩擦耐久性など）が得られないことがわかった。そこで、大きく発想を変え、バインダーに頼らずとも防蚊剤を十分固着できる手段について検討した。その結果、熱融着性成分を含有する繊維を利用すれば、熱融着性成分は、もともと繊維形成成分でもあるから繊維構造物との親和性が良好で、少ない量でも接着力に優れているから、この熱融着性成分を介して防蚊剤を固着させれば、耐久性を維持したまま露出する防蚊剤の割合を増やすことができることを見出した。本発明はこれらの知見に基づいてさらに検討を重ねた結果、完成されたものである。
【００１３】
すなわち、第一の発明は、熱融着性成分を介して単糸同士が接着されていると共に、一方の面の表面に防蚊剤を保持してなるシート状の繊維構造物であって、防蚊剤の保持量が０．０５〜５ｇ／ｍ２であることを特徴とする繊維構造物を要旨とするものである。
【００１４】
そして、第二の発明は、熱融着性成分を含有する繊維を使用してシート状物を形成し、シート状物における一方の面の表面に防蚊剤を０．０５〜５ｇ／ｍ２付与した後、熱処理することを特徴とする上記繊維構造物の製造方法を要旨とするものである。
【発明の効果】
【００１５】
本発明の繊維構造物は、一方の面の表面に防蚊剤を強固に保持しており、防蚊剤の使用量が少ないにも関わらず忌避効果に優れ、かつその耐久性にも優れている。そして、同構造物は、平らなシート状物であり、品位にも優れているため、種々の繊維製品に加工し、様々な用途に適用することができる。
【００１６】
さらに、本発明の製造方法によれば、熱融着性成分を含有する繊維を利用することで、バインダーに頼らずとも防蚊剤を付与でき、また、防蚊剤を増やさずとも十分な忌避効果が期待できるため、製造コストの低減にも効果的である。そして、同製造方法によれば、以上のような優れた繊維構造物を効率よく製造することができる。
【発明を実施するための形態】
【００１７】
以下、本発明について詳細に説明する。
【００１８】
本発明の繊維構造物はその名の通り、繊維から構成される。具体的には、主としてフィラメントやステープル（これらを総称して「単糸」と記す）からなる構造物であって、シート状の形態をなすものである。具体的な形態として、織編物、不織布、紙等があげられ、特に不織布の形態が用途展開の点で好適である。シート状の形態とすることで、後の加工が容易となり、多くの用途に適用し易くなる。
【００１９】
単糸の素材としては、種々のものがあげられる。具体的には、ポリエチレンテレフタレート、ポリブチレンテレフタレートなどのポリエステル、ナイロン６、ナイロン６６などのポリアミド、ポリプロピレン、アクリル、ポリウレタンの他、綿、羊毛、レーヨンなどがあげられ、これらを単独で又は混合して用いる。
【００２０】
また、本発明の構造物は、蚊に対する忌避効果（防蚊性）に優れるものである。防蚊性は、防蚊剤の使用により奏される。防蚊剤としては、蚊に対して忌避効果のあるものであれば特に限定されない。例えば、Ｎ，Ｎ−ジエチル−ｍ−トルアミド、２−エチル−１，３−ヘキサンジオール、インダロン、フタル酸ジメチル、Ｎ−ブチルアセトアニリドなどがあげられ、これらを単独で又は混合して用いればよい。中でも忌避効果をより発揮させる観点から、Ｎ，Ｎ−ジエチル−ｍ−トルアミドなどのトルアミド系防蚊剤が好ましい。
【００２１】
本発明では、これらの防蚊剤を構造物表面に保持させることで、所望の忌避効果を得る。防蚊剤は、構造物の両方の面に保持させてもよい。しかし、両方の面に保持させると、その分、防蚊剤の使用量が増え、製造コストが上がることになる。そこで、本発明では、防蚊剤を一方の面だけに保持させる。一方の面だけであっても、その面に所定量の防蚊剤が保持されてさえいれば、その面における忌避効果は十分確保できるから、防蚊剤を保持した面を外側（外気側）に向けて使用すれば、構造物全体として所望の忌避効果を得ることができる。
【００２２】
また、防蚊剤の付与については、構造物表面に直に付与してもよいが、実用上、防蚊剤をマイクロカプセルに内包させたうえで付与するとよい。マイクロカプセルとすることで、徐々に防蚊剤を放出でき、忌避効果を長く持続させることができる。
【００２３】
マイクロカプセルの壁材としては、メラミン、メチルセルロース、エチルセルロース、ポリビニルアルコール、ゼラチン、アラビアゴム、ポリビニルピロリドン、カルボキシメチルセルロース、ヒドロキシエチルセルロース、メチルセルロース、ポリアクリル酸、ポリエチレン、ポリメタクリレート、ポリアミド、ポリエチレンビニルアセテートなどがあげられ、中でも徐放性の点でメラミンが好ましい。
【００２４】
また、防蚊剤の保持量としては、忌避効果の観点から、最終的な繊維構造物において０．０５〜５ｇ／ｍ２の範囲とする必要がある。好ましくは０．０５〜３ｇ／ｍ２の範囲であり、より好ましくは０．０５〜１ｇ／ｍ２の範囲である。防蚊剤の保持量が０．０５ｇ／ｍ２未満になると、忌避効果が期待できず、一方、５ｇ／ｍ２を超えると、防蚊剤が高価なものであることに伴い、製造コストが上がり用途展開に支障が出る。加えて、防蚊剤の使用量が増え過ぎると、繊維構造物布帛が黄変し易くなることから、品位を維持することが難しくなる傾向にある。
【００２５】
本発明では、このように防蚊剤を使用することで、優れた忌避効果を奏することができるが、防蚊剤を強く保持させるには、接着剤を使用する。接着剤としては、熱融着性成分を使用する。熱融着性成分を使用することで、単糸同士を接着してシート状の形態を容易に形成することができ、同時に防蚊剤を強固に固着でき、所望の耐久性が得られる。
【００２６】
熱融着性成分としては、特に限定されないが、好ましくは融点が１００〜１９０℃であって、構造物を構成する単糸より融点が３０℃以上低い低融点ポリマーを選んで使用するとよい。このような低融点ポリマーを使用することで、繊維構造物を製造する際の条件設定が容易となり、構造物の形態安定性向上にも資することとなる。
【００２７】
熱融着性成分の組成としては、特に限定されないが、例えば、ポリアルキレンサクシネート共重合体、ポリ乳酸、ポリエチレン、共重合ポリエステルなどがあげられ、特に共重合ポリエステルが好適である。共重合ポリエステルとしては、テレフタル酸、エチレングリコール及び１，６−ヘキサンジオールを構成成分とするポリエステル、テレフタル酸、エチレングリコール及び１，４−ブタンジオールを構成成分とするポリエステルなどがあげられる。
【００２８】
また、熱融着性成分の混率は、形態安定性の点や防蚊剤を強固に固着させる観点などから、繊維構造物の基材にあたる後述のシート状物１００質量部に対して５質量部以上が好ましく、５〜７０質量部がより好ましく、１０〜６０質量部がさらに好ましい。当該混率が５質量部未満になると、防蚊剤が脱落し易くなり、結果、忌避効果の耐久性が低下する傾向にある。一方、６０質量部を超えると、熱融着性成分の中に防蚊剤が埋没し易くなり、所望の忌避効果が奏され難くなる。さらに、熱融着性成分の混率が過度に増えると、繊維構造物がプラスチックボードのような硬い板状のものとなり易く、用途展開するうえで不利となる傾向にある。
【００２９】
本発明の繊維構造物は、以上のように、シート状の繊維構造物であって、熱融着性成分を介して単糸同士が接着されていると共に、一方の面の表面に特定量の防蚊剤を保持している。そして、防蚊性に優れ、かつその耐久性にも優れている。さらに、種々の繊維製品に加工し、様々な用途に適用することができる。
【００３０】
ここで、防蚊性は、ヒトスジシマ蚊忌避率を測定することにより評価できる。具体的に、タテ、ヨコ、高さ各々３０ｃｍの蚊飼育用ケージを用意し、ケージの中を２５℃±２℃、湿度７０〜８０％の状態に調節する。そして、防蚊剤の保持面を外側に向けて、試験対象たる繊維構造物をモニター（人間）の腕に巻き付ける（但し、刺咬を防除するため、指をビニール手袋で覆う）。続いて、ケージの中にヒトスジシマ雌成虫（ふ化後７日程度）を３０匹放した後、ケージの中に繊維構造物を巻き付けた腕を２分間暴露する。この間、繊維構造物に止まった蚊の数を計数する。計数した蚊の数から、次式より同忌避率を算出する。
忌避率（％）＝（供試蚊数−静止蚊（吸血蚊）数）／供試蚊数（３０匹）×１００
【００３１】
忌避率は８０％以上であることが好ましい。忌避率が８０％未満になると、繊維構造物に２０％を超える数の蚊が静止したことになる。したがって、吸血される危険性が高く、防蚊性に優れるとは言い難いと判断できる。
【００３２】
また、防蚊性の耐久性としては、簡便法であるが、例えば摩擦耐久性であれば、繊維構造物を５００回手揉みし、その後、上記手段に基づいてヒトスジシマ蚊忌避率を測定し、手揉み前後の忌避率を比較することにより、容易に評価できる。
【００３３】
さらに、繊維構造物の用途としては、キャンプ、登山、散歩等の際に使用する各製品、行楽、農作業等で蚊から身を守るためのテント、衣料、手袋、靴下等に適用できる。また、池や樹木がある公園などで蚊を駆除する際に着用する防護服等に適している。
【００３４】
次に、本発明の繊維構造物を製造するための好ましい製法について説明する。
【００３５】
本発明の製造方法では、熱融着性成分を含有する繊維を使用して、まずシート状物を形成する。そして、シート状物における一方の面の表面に防蚊剤を適宜手段により所定量付与した後、熱処理して熱融着性成分を軟化又は溶融させ、単糸同士を接着させると共に防蚊剤を構造物表面に固着させる。
【００３６】
熱融着性成分を含有する繊維としては、上記の熱融着性成分からなる熱融着性繊維（いわゆる全融タイプ）や、熱融着性成分と単糸成分とを適宜形状に接合した熱融着性複合繊維などが使用でき、これらを単独で又は混合して用いる。中でも後者の場合は、接合形状として、サイドバイサイド型、芯鞘型、偏心型、海島型などがあげられ、特にサイドバイサイド型、又は熱融着性成分を鞘部に単糸成分を芯部に各々配した芯鞘型のものが好適である。後者における単糸成分は、熱処理後、繊維構造物を構成する単糸の一部となる。さらに、後者の場合、熱融着性成分の融点は、好ましくは単糸成分の融点より３０℃以上低く、こうすることで熱処理条件の調整が容易となり、構造物の形態安定性が向上する。
【００３７】
熱融着性成分を含有する繊維の単糸繊度としては、特に限定されず、用途に応じて適宜決定すればよい。また、繊維形状もフィラメント、ステープルのいずれでもよい。
【００３８】
本発明の製造方法では、熱融着性成分を含有する繊維を使用して、まずシート状物を形成する。この場合、同繊維のみを用いてシート状物を形成してもよいが、繊維構造物としたとき熱融着性成分の混率が増え易く、同繊維の種類にもよるが硬いものに仕上がることがある。このため、適度な柔軟性を付与する観点から、他の単糸を併用するとよい。当該他の単糸の組成としては、特に限定されないが、例えば上記熱融着性複合繊維を使用したときは、単糸成分と同種のものを使用するとよい。これにより、繊維構造物全体として単糸間の剥離が生じ難く、形態安定性を維持する点で好適である。他の単糸の単糸繊度としては、特に限定されず、繊維形状としても、フィラメント、ステープルのいずれでもよい。
【００３９】
また、シート状物を形成する手段としては、織編物を形成する手段、不織布を形成する手段などが採用できる。例えば、不織布を形成する手段では、スパンボンド方式、カード方式、エアレイド方式、水流交絡方式、ニードルパンチ方式などが採用できる。
シート状物の目付けとしては、用途展開の観点から３０〜５００ｇ／ｍ２程度であることが好ましい。
【００４０】
シート状物を形成した後は、シート状物における一方の表面に防蚊剤を０．０５〜５ｇ／ｍ２付与する。防蚊剤の付与は、防蚊剤自身又はこれをマイクロカプセル化したものを直接的に付与してもよいが、斑なく均一に付与することが困難となることがある。このため、好ましくは防蚊剤又は当該マイクロカプセルを含むエマルジョン液に一旦調製し、これを付与するとよい。
【００４１】
エマルジョン液を調製する手段としては、適宜の手段が採用でき、その際、必要に応じて、抗菌剤、防汚剤、耐候剤、撥水剤など適宜の機能剤を併用してもよい。
【００４２】
また、繊維構造物に防蚊性の耐久性を付与する目的で、エマルジョン液中にバインダー樹脂を併含させてもよい。但し、バインダー樹脂を多く使用し過ぎると、バインダー層を形成したとき層の中に防蚊剤が埋没し、蚊が防蚊剤と接触する機会が減ることにより防蚊性が低減する。したがって、バインダー樹脂の使用量は、可能な限り抑えることが好ましく、その意味で、防蚊剤１００質量部に対して５００質量部以下とすることが好ましく、４００質量部以下とすることがより好ましい。一方、下限としては、特に限定されないが、好ましくは１０質量部以上、より好ましくは２０質量部以上とすることで、耐久性の向上が期待できる。
【００４３】
バインダー樹脂の組成としては、繊維構造物へ防蚊剤を固着しうるのであれば特に限定されないが、単糸、防蚊剤双方にかかる接着性の観点から、ポリエステル系樹脂、アクリル系樹脂、酢酸ビニル系樹脂、ポリウレタン系樹脂、シリコン系樹脂などを採用するとよい。そして、併含の際、エマルジョン液中では、バインダー樹脂を粒子径０．０５〜１．０μｍ程度の大きさで微分散させることが好ましく、これによりエマルジョン液の保存安定性が保たれる。
【００４４】
エマルジョン液を調製した後は、シート状物における一方の面の表面にエマルジョン液を塗布するが、前記した通り一方の面への塗布だけで足りる。
【００４５】
防蚊性は、繊維構造物としたとき、蚊が防蚊剤と接触することにより奏される。したがって、塗布にあたり、エマルジョン液をシート状物内部に浸透させてしまうと、蚊が防蚊剤と接触する機会が減り、防蚊性が低下することになる。無論、エマルジョン液をシート状物内部に浸透させた場合でも、表面に所定量の防蚊剤が保持されてさえいれば、所望の防蚊性は期待できる。しかし、全体として防蚊剤の使用量が増え、製造コストが上がることになる。しかるに、エマルジョン液を塗布する手段としては、含浸法（パディング法）のようなものは好ましくない。好ましい手段としては、ナイフコーター、コンマコーター等を用いたコーティング法、グラビアロール等を用いたグラビアコーティング法、ロータリースクリーン、フラットスクリーン等を用いたプリント法などがあげられる。中でも、ナイフコーターによるコーティング法、又はハイメッシュかつ低深度のグラビアロールを用いたグラビアコーティング法を採用すると、繊維構造物に軽量感を付与できる他、塗布量を抑えながら斑の少ない塗布が可能となり、製造コストをより削減するうえで好ましい。
【００４６】
エマルジョン液の塗布量としては、最終的に繊維構造物表面に防蚊剤が０．０５〜５ｇ／ｍ２保持される量であればよい。本発明では、防蚊剤の使用量を抑えることで製造コストを低減させているから、厚塗りは好ましくない。その意味で、薄く均一に塗布できるように液を予め粘度調整しておくとよい。粘度調整は、増粘剤を使用することにより可能である。増粘剤としては、例えば、アルギン酸、グアーガム、ペクチン、カルボキシメチルセルロースナトリウム等があげられる。
【００４７】
防蚊剤の保持量は、塗布前後のシート状物の質量に基づき算出できる。すなわち、防蚊剤を含む液を塗布した後のシート状物の質量（ｇ／ｍ２）をＡとし、塗布前のシート状物の質量（ｇ／ｍ２）をＢとし、さらに液に含まれる防蚊剤（マイクロカプセルを使用したときは防蚊剤有効成分）の割合（％）をＣとしたとき、次式により算出できる。
保持量（ｇ／ｍ２）＝（Ａ−Ｂ）×Ｃ／１００
【００４８】
シート状物の表面に防蚊剤を付与した後は、熱処理する。これにより、目的とする繊維構造物に仕上げることができる。本発明では、この熱処理により熱融着性成分が軟化又は溶融する。特に、熱融着性成分を含有する繊維として熱融着性複合繊維を使用したときは、繊維を構成する熱融着性成分が軟化又は溶融し、単糸成分が現れる。そして、単糸成分は、そのまま繊維構造物を構成する単糸の一部となる。本発明では、熱融着性成分を軟化又は溶融させることで、単糸同士が接着する。すなわち、熱融着性複合繊維に由来する単糸同士、融着性複合繊維に由来する単糸と他の単糸、他の単糸同士が、それぞれ熱融着性成分を介して接着することになる。そして同時に、防蚊剤が構造物表面に固着する。熱融着性成分は、もともと繊維形成成分でもあるから、基本的に繊維構造物との親和性が良好である。したがって、かかる熱融着性成分を用いれば、同成分の量が少なくても所望の接着力が得られる。そして同時に、同成分の中に埋没する防蚊剤の量を減らす一方で、表面に露出する防蚊剤の量を増やすことができる。
【００４９】
熱処理の温度としては、１２０〜２００℃であって、熱融着性成分の融点より２０℃以上高くかつ単糸（及び単糸成分）の融点より低い温度を採用することが好ましい。このような温度を採用することで、防蚊剤を強く固着できると共に、形態安定性に優れかつ表面品位にも優れた繊維構造物に仕上げることができる。
【実施例】
【００５０】
以下、実施例に基づいて本発明を具体的に説明するが、本発明はこれらに限定されるものではない。
【００５１】
（実施例１）
芯部に融点２５５℃のポリエチレンテレフタレートを、鞘部に融点１１０℃の共重合ポリエチレンテレフタレートを各々配し、単糸繊度が２．２ｄｔｅｘで繊維長が５１ｍｍである芯鞘型熱融着性複合繊維（芯鞘質量比１：１）２０質量部と、融点２５５℃のポリエチレンテレフタレートからなり、単糸繊度が２．２ｄｔｅｘで繊維長が５１ｍｍであるポリエステル単糸８０質量部とを均一に混綿し、パラレルカードウェブとした。そして、クロスラッパーを用いてウェブを堆積し、ドラフターにてドラフトした後、ニードルパンチ処理し、目付け７０ｇ／ｍ２の不織布とした。
【００５２】
一方で、増粘剤のママコ防止のために予めイソプロピルアルコールに増粘剤を分散させた後、これに防蚊剤含有物、アクリル系バインダー樹脂含有物及び水を順次混合、攪拌することで、下記処方１に示す組成のエマルジョン液を調製した。
【００５３】
＜処方１＞
防蚊剤含有物  ３質量部
（大和化学工業（株）製、「アニンセンＣＬ−Ｃ３６００（商品名）」固形分３０質量％（トルアミド系防蚊剤３０質量％含有マイクロカプセル））
アクリル系バインダー樹脂含有物  ３質量部
（ＤＩＣ（株）社製、「ボンコートＡＮ−６７８−Ｅ（商品名）」固形分４５質量％）
増粘剤  １．５質量部
（林純薬工業（株）製、カルボキシメチルセルロースナトリウム）
イソプロピルアルコール  ５質量部
水  ８７．５質量部
【００５４】
次に、上記不織布の表面に、処方１の液をナイフコーティングにより６０ｇ／ｍ２塗布した。その後、ピンテンターにて温度１３０℃、２分間の条件で熱処理し、防蚊加工された繊維構造物を得た。
【００５５】
（実施例２）
融点２５５℃のポリエチレンテレフタレートと融点１０２℃の低密度ポリエチレンとを複合紡糸装置に投入し、芯部にポリエチレンテレフタレートを鞘部に低密度ポリエチレンを１：１の質量比で各々配しつつ、紡糸温度２８０℃で紡糸口金から溶融紡糸した。その後、吸引装置により引き取り、単糸繊度が３．３ｄｔｅｘとなるように細化させた。そして、吸引装置から排出した糸条群を開繊した後、移動するコンベアネット上に捕集・堆積し、目付け５０ｇ／ｍ２の不織ウェブ層とした。
【００５６】
次に、得られた不織ウェブ層を、エンボスロール（エンボス突起部の面積率２１％、突起部の形状が六角形）とフラットロールとからなる熱エンボス装置に導き、フラットロールが不織ウェブ層に接するように設置した。そして、フラットロールの表面温度を９０℃、エンボスロールの表面温度を１２５℃、線圧を２９４Ｎ／ｃｍに各々設定して部分熱圧着し、目付け５０ｇ／ｍ２のスパンボンド法による不織布とした。
【００５７】
以降は、実施例１の場合と同様に加工し、防蚊加工された繊維構造物を得た。
【００５８】
（実施例３、４、比較例３）
処方１の液に代えて下記処方２〜４に示す組成のエマルジョン液を使用したこと以外は、実施例１と同様に行い繊維構造物を得た。ここで、処方２に対応する実験例を実施例２とし、処方３に対応する実験例を実施例３とし、処方４に対応する実験例を比較例３とした。
【００５９】
＜処方２＞
防蚊剤含有物  １質量部
（大和化学工業（株）製、「アニンセンＣＬ−Ｃ３６００（商品名）」固形分３０質量％（トルアミド系防蚊剤３０質量％含有マイクロカプセル））
アクリル系バインダー樹脂含有物  １質量部
（ＤＩＣ（株）社製、「ボンコートＡＮ−６７８−Ｅ（商品名）」固形分４５質量％）
増粘剤  １．５質量部
（林純薬工業（株）製、カルボキシメチルセルロースナトリウム）
イソプロピルアルコール  ５質量部
水  ９１．５質量部
【００６０】
＜処方３＞
防蚊剤含有物  ５質量部
（大和化学工業（株）製、「アニンセンＣＬ−Ｃ３６００（商品名）」固形分３０質量％（トルアミド系防蚊剤３０質量％含有マイクロカプセル））
ポリウレタン系バインダー樹脂  ５質量部
（ＤＩＣ（株）社製、「ハイドランＷＬＩ−６１５（商品名）」固形分４０質量％）
増粘剤  １．５質量部
（林純薬工業（株）製、カルボキシメチルセルロースナトリウム）
イソプロピルアルコール  ５質量部
水  ８３．５質量部
【００６１】
＜処方４＞
防蚊剤含有物  ０．５質量部
（大和化学工業（株）製、「アニンセンＣＬ−Ｃ３６００（商品名）」固形分３０質量％（トルアミド系防蚊剤３０質量％含有マイクロカプセル））
アクリル系バインダー樹脂含有物  １質量部
（ＤＩＣ（株）社製、「ボンコートＡＮ−６７８−Ｅ（商品名）」固形分４５質量％）
増粘剤  １．５質量部
（林純薬工業（株）製、カルボキシメチルセルロースナトリウム）
イソプロピルアルコール  ５質量部
水  ９２質量部
【００６２】
（実施例５）
処方１中のバインダー樹脂を省いたうえで水を９０．５質量部としたこと以外は、実施例１と同様に行い繊維構造物を得た。
【００６３】
（比較例１）
処方１の液の調製並びに同液のコーティングを省略したこと以外は、実施例１と同様に行い繊維構造物を得た。
【００６４】
（比較例２）
芯鞘型熱融着性複合繊維を省いたうえでポリエステル単糸を１００質量部使用したこと以外は、実施例１と同様に行い繊維構造物を得た。
【００６５】
（比較例４、５）
まず、下記処方５、６に示す組成のエマルジョン液を調製した。次に、処方１の液をナイフコーティングすることに代えて、下記のそれぞれの液に不織布を含浸し、マングルで絞り率１２０％に絞ること以外は、実施例１と同様に行い繊維構造物を得た。ここで、処方５に対応する実験例を比較例４とし、処方６に対応する実験例を比較例５とした。
【００６６】
＜処方５＞
防蚊剤含有物  ３質量部
（大和化学工業（株）製、「アニンセンＣＬ−Ｃ３６００（商品名）」固形分３０質量％（トルアミド系防蚊剤３０質量％含有マイクロカプセル））                          アクリル系バインダー樹脂含有物  ３質量部
（ＤＩＣ（株）社製、「ボンコートＡＮ−６７８−Ｅ（商品名）」固形分４５質量％）
水  ９４質量部
【００６７】
＜処方６＞
防蚊剤含有物  ２０質量部
（大和化学工業（株）製、「アニンセンＣＬ−Ｃ３６００（商品名）」固形分３０質量％（トルアミド系防蚊剤３０質量％含有マイクロカプセル））                          アクリル系バインダー樹脂含有物  １０質量部
（ＤＩＣ（株）社製、「ボンコートＡＮ−６７８−Ｅ（商品名）」固形分４５質量％）
水  ７０質量部
【００６８】
上記実施例、比較例で得られた繊維構造物の評価結果を表１に示す。
【００６９】
【表１】
2016183110.tif 000002
【００７０】
表１から明らかなように、実施例１〜５にかかる繊維構造物は、防蚊剤の使用量が少ないにも関わらず防蚊性に優れており、かつその耐久性にも優れていた。したがって、製造コストの削減に効果的であった。
【００７１】
また、本発明では、バインダー樹脂を併用すると、各種耐久性の向上に有効であり、特に実施例１〜４のようにその使用量が少量であれば、防蚊剤がバインダー層の中に埋もれ難く、所望の防蚊性と共に優れた摩擦耐久性が得られることが確認できた。これに対し、実施例５にかかる構造物では、バインダー樹脂を併用しておらず、熱融着性成分のみを介して防蚊剤が保持されている。無論このような態様でも、実用上の耐久性には優れているが、実施例１にかかる構造物ほどの耐久性は得られなかった。
【００７２】
一方、比較例１では、防蚊剤を使用しなかったため防蚊性が発現しなかった。比較例２では、熱融着性成分を使用せずバインダー樹脂のみで防蚊剤を固着させた。バインダー樹脂は、一般に熱融着性成分と比べて単糸に対する親和性に乏しい。このため、初期（耐久性試験前、表中「手揉み前」）であれば、一応所望の耐久性は得られたものの、同試験後（表中「手揉み後」）は、防蚊性が低下する結果となった。また、比較例３にかかる構造物は、防蚊剤の保持量が少なく、所望の防蚊性が得られなかった。
【００７３】
そして、比較例４、５では、防蚊剤の付与にあたり含浸法を採用した。このため、付与された防蚊剤が不織布内部を含め全体に行き渡ってしまった。これにより、比較例４では、表面に僅かな量の防蚊剤しか残らず、所望の防蚊性が得られなかった。また、比較例５では、不織布全体に付与した防蚊剤の量が多かったため、一定量の防蚊剤が表面に残り、防蚊性は発揮されたものの、製造コストは大幅に上昇した。